(57)【要約】【課題】直流安定性及び難燃性を維持しつつ、細径化を実現できる電線構造の絶縁電線を提供する。【解決手段】導体１１と、前記導体１１の外周に配置された難燃半導電層２０と、前記難燃半導電層２０の外周に配置された絶縁層２２と、前記絶縁層２２の外周に配置された難燃層２４とを備え、前記難燃半導電層２０が、ＪＩＳ  Ｋ７２０１−２で規定される酸素指数が４０を超え、ＪＩＳ  Ｃ  ２１５１で規定される体積抵抗率５．０×１０１５（Ωｃｍ）以下である絶縁電線を用いる。【選択図】  図１
2019087399.tif 000002
【特許請求の範囲】
【請求項１】
導体と、前記導体の外周に配置された難燃半導電層と、前記難燃半導電層の外周に配置された絶縁層と、前記絶縁層の外周に配置された難燃層とを備えた絶縁電線であって、
前記難燃半導電層が、ＪＩＳ  Ｋ７２０１−２で規定される酸素指数が４０を超え、ＪＩＳ  Ｃ  ２１５１で規定される体積抵抗率が５．０×１０１５（Ωｃｍ）以下である、絶縁電線。
【請求項２】
請求項１に記載の絶縁電線において、
前記導体の径が１．２５ｍｍ以下であり、前記難燃半導電層と前記絶縁層と前記難燃層の合計の厚さが０．６ｍｍ未満である、絶縁電線。
【請求項３】
請求項１または２に記載の絶縁電線において、
前記導体の径が１．２５ｍｍを超え５．０ｍｍ以下であり、前記難燃半導電層と前記絶縁層と前記難燃層の合計の厚さが０．７ｍｍ未満である、絶縁電線。
【請求項４】
請求項１〜３のいずれか１項に記載の絶縁電線において、
前記絶縁電線が、ＥＮ５０２６６−２−４に基づき、垂直トレイ燃焼試験（ＶＴＦＴ）に合格する難燃性を有する、絶縁電線。
【請求項５】
請求項１〜４のいずれか１項に記載の絶縁電線において、
前記絶縁電線が、ＥＮ５０３０５．６．７に準拠した直流安定性試験に合格する直流安定性を有する、絶縁電線。
【請求項６】
請求項１〜５のいずれか１項に記載の絶縁電線において、
前記絶縁層が、ＪＩＳ  Ｃ  ２１５１で規定される体積抵抗率が１．０×１０１６（Ωｃｍ）を超える、絶縁電線。
【請求項７】
請求項１〜６のいずれか１項に記載の絶縁電線において、
前記難燃層の酸素指数が４０を超える、絶縁電線。
【請求項８】
請求項１〜７のいずれか１項に記載の絶縁電線において、
前記難燃半導電層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【請求項９】
請求項１〜８のいずれか１項に記載の絶縁電線において、
前記難燃層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【請求項１０】
請求項１〜９のいずれか１項に記載の絶縁電線において、
前記難燃半導電層が、樹脂成分及びノンハロゲンフィラーを含み、前記樹脂成分１００質量部に対して前記ノンハロゲンフィラーが１５０質量部以上２５０質量部以下を含有する、絶縁電線。
【請求項１１】
請求項１〜１０のいずれか１項に記載の絶縁電線において、
前記絶縁層の少なくとも１部が架橋体である、絶縁電線。
【請求項１２】
請求項１〜１１のいずれか１項に記載の絶縁電線において、
前記絶縁層を形成する樹脂組成物が、樹脂成分を含み、前記樹脂成分が高密度ポリエチレンおよび／または低密度ポリエチレンからなる、絶縁電線。
【発明の詳細な説明】
【技術分野】
【０００１】
本発明は絶縁電線に関する。
【背景技術】
【０００２】
鉄道車両や自動車などの配線として用いられる絶縁電線には、絶縁性だけでなく、火災時に燃えにくいような難燃性が求められている。そのため、絶縁電線の被覆層にはノンハロゲンフィラーが配合される。例えば、特許文献１には、絶縁性を有する絶縁層の外周にノンハロゲンフィラーを含む難燃層を積層させて被覆層を形成した絶縁電線が開示されている。特許文献１によれば、絶縁性と難燃性を高い水準でバランスよく得ることができるとされている。
【先行技術文献】
【特許文献】
【０００３】
【特許文献１】特開２０１４−１１１４０号公報
【発明の概要】
【発明が解決しようとする課題】
【０００４】
ところで、近年、絶縁電線には、軽量化の観点から外径を細くすることが求められている。そのため、内側に位置する絶縁層や外側に位置する難燃層の厚さを薄くすることが検討されている。
【０００５】
そこで、本発明は、絶縁性と難燃性を維持しつつ、細径化を実現できる絶縁電線を提供するものである。
【課題を解決するための手段】
【０００６】
本発明は、下記の絶縁電線を提供するものである。
【０００７】
［１］導体と、前記導体の外周に配置された難燃半導電層と、前記難燃半導電層の外周に配置された絶縁層と、前記絶縁層の外周に配置された難燃層とを備えた絶縁電線であって、前記難燃半導電層が、ＪＩＳ  Ｋ７２０１−２で規定される酸素指数が４０を超え、ＪＩＳ  Ｃ  ２１５１で規定される体積抵抗率が５．０×１０１５（Ωｃｍ）以下である、絶縁電線。
【０００８】
［２］［１］に記載の絶縁電線において、前記導体の径が１．２５ｍｍ以下であり、前記難燃半導電層と前記絶縁層と前記難燃層の合計の厚さが０．６ｍｍ未満である、絶縁電線。
【０００９】
［３］［１］または［２］に記載の絶縁電線において、前記導体の径が１．２５ｍｍを超え５．０ｍｍ以下であり、前記難燃半導電層と前記絶縁層と前記難燃層の合計の厚さが０．７ｍｍ未満である、絶縁電線。
【００１０】
［４］［１］〜［３］のいずれか１つに記載の絶縁電線において、前記絶縁電線が、ＥＮ５０２６６−２−４に基づき、垂直トレイ燃焼試験（ＶＴＦＴ）に合格する難燃性を有する、絶縁電線。
【００１１】
［５］［１］〜［４］のいずれか１つに記載の絶縁電線において、前記絶縁電線が、ＥＮ５０３０５．６．７に準拠した直流安定性試験に合格する直流安定性を有する、絶縁電線。
【００１２】
［６］［１］〜［５］のいずれか１つに記載の絶縁電線において、前記絶縁層が、ＪＩＳ  Ｃ  ２１５１で規定される体積抵抗率が１．０×１０１６（Ωｃｍ）を超える、絶縁電線。
【００１３】
［７］［１］〜［６］のいずれか１つに記載の絶縁電線において、前記難燃層の酸素指数が４０を超える、絶縁電線。
【００１４】
［８］［１］〜［７］のいずれか１つに記載の絶縁電線において、前記難燃半導電層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【００１５】
［９］［１］〜［８］のいずれか１つに記載の絶縁電線において、前記難燃層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【００１６】
［１０］［１］〜［９］のいずれか１つに記載の絶縁電線において、前記難燃半導電層が、樹脂成分及びノンハロゲンフィラーを含み、前記樹脂成分１００質量部に対して前記ノンハロゲンフィラーが１５０質量部以上２５０質量部以下を含有する、絶縁電線。
【００１７】
［１１］［１］〜［１０］のいずれか１つに記載の絶縁電線において、前記絶縁層の少なくとも１部が架橋体である、絶縁電線。
【００１８】
［１２］［１］〜［１１］のいずれか１つに記載の絶縁電線において、前記絶縁層を形成する樹脂組成物が、樹脂成分を含み、前記樹脂成分が高密度ポリエチレンおよび／または低密度ポリエチレンからなる、絶縁電線。
【発明の効果】
【００１９】
本発明によれば、直流安定性及び難燃性を維持しつつ、細径化を実現できる電線構造の絶縁電線を提供することができる。
【図面の簡単な説明】
【００２０】
【図１】本発明の絶縁電線の実施形態を示す横断面図である。
【図２】本発明の絶縁電線の他の実施形態を示す横断面図である。
【図３】従来の絶縁電線を示す横断面図である。
【発明を実施するための形態】
【００２１】
まず、従来の絶縁電線について図３を用いて説明する。図３は、従来の絶縁電線の長さ方向に対して垂直な断面図である。
【００２２】
図３に示すように、従来の絶縁電線１００は、導体１１０と、導体１１０の外周に配置される絶縁層１２０と、絶縁層１２０の外周に配置され、ノンハロゲンフィラーを配合した難燃層１３０とを備えて構成されている。
【００２３】
従来の絶縁電線１００において、難燃層１３０は、絶縁層１２０と同様に樹脂から形成
されるため、所定の絶縁性を示すものの、絶縁の信頼性が低く、直流安定性には寄与しな
い場合が多い。直流安定性は、後述するように、ＥＮ５０３０５．６．７に準拠した直流安定性試験により評価される電気特性の１つであり、絶縁電線１００を食塩水中に浸漬させて所定の電圧を課電したときに所定時間を経過しても絶縁破壊しないことを示し、絶縁の信頼性についての指標となるものである。
【００２４】
本発明者らの検討によると、難燃層１３０が直流安定性に寄与しないのは、ノンハロゲンフィラーの配合により体積抵抗率が低くなるためであることが分かった。その要因の１つとして、難燃層１３０では、難燃層１３０を形成する樹脂とノンハロゲンフィラーとの密着性が低いことに起因して、ノンハロゲンフィラーの周囲に微小な隙間が形成されてしまうことが考えられる。この隙間の形成により難燃層１３０は水が浸透し、吸水しやすくなる。このような難燃層１３０では、絶縁電線１００を水に浸漬させて直流安定性を評価する際に、水の浸透により導電パスが形成され、絶縁破壊が生じやすくなる。このため、絶縁信頼性が低い傾向にある。このように、難燃層１３０は、吸水により絶縁性が低下しやすく、直流安定性に寄与しないことになる。
【００２５】
一方、絶縁層１２０は、難燃層１３０で被覆されているので、ノンハロゲンフィラーを配合する必要がない。そのため、絶縁層１２０は、難燃層１３０のように難燃性は示さないものの、体積抵抗率が高くなるように構成され、直流安定性に寄与することになる。
【００２６】
このように、従来の絶縁電線１００では、絶縁層１２０が直流安定性に、難燃層１３０が難燃性に、それぞれ寄与している。そのため、直流安定性および難燃性を高い水準で両立するには、絶縁層１２０および難燃層１３０をそれぞれ厚くする必要があり、絶縁電線１００の細径化のためにそれぞれを薄くすることが困難となっている。
【００２７】
このように、従来の絶縁電線１００では、導体１１０の外周に絶縁層１２０を、最外層に難燃層１３０を設けることで難燃性を確保しつつ、直流安定性を確保している。一方本発明者らは、更に導体の外周に難燃半導電層を付与することで難燃性を低下させることなく、直流安定性が著しく向上させることができることを見出した。
【００２８】
つまり、本発明者らは、絶縁層の内側に絶縁層よりも体積抵抗率の低い５．０×１０１５（Ωｃｍ）以下の導電性材料を用いると、直流安定性が高くなり、更に難燃性として酸素指数が４０を超えるような導電性材料であれば難燃性との両立ができることを見出した。
【００２９】
ただし、絶縁層は実質的に難燃剤を含まず、難燃性に劣るので、このような絶縁層を絶縁電線の表面に設けると、絶縁電線全体としての難燃性を低下させるおそれがある。
【００３０】
この点、難燃性に劣る絶縁層を難燃層の間に介在させることで、例えば、絶縁電線を、導体側から順に難燃半導電層、絶縁層および難燃層（以下、まとめて「被覆層」という場合がある。）の３層を形成することで、難燃性を維持しつつ、絶縁層により難燃半導電層への浸水を抑制して直流安定性を高く維持するとともに細径化を実現することができる。このように細径化を実現した絶縁電線は、これを複数本束ねたワイヤハーネスとして使用する場合には、ワイヤハーネスの軽量化という更なる効果をもたらす。
【００３１】
しかも、難燃層を、難燃性の指標である酸素指数が４０を超えるように形成することにより、各難燃層をより薄肉化しながらも、被覆層において所望の高い難燃性を維持することができる。
【００３２】
尚、本明細書中、「細径化」とは、従来の同じ導体径の絶縁電線（ＥＮ５０２６４−３−１（２００８）のＴａｂｌｅ１−Ｇｅｎｅｒａｌ  ｄａｔａ−Ｃａｂｌｅ  ｔｙｐｅ  ０，６／１ｋＶ  ｕｎｓｈｅａｔｈｅｄ）と比較して、絶縁電線の被覆層の厚さをより薄くすることで絶縁電線の外径を小さくすることを意味する。
【００３３】
具体的には、導体径が１．２５ｍｍ以下の場合に、絶縁電線の被覆層の厚さを０．６０ｍｍ未満、導体径が１．２５ｍｍを超え５．００ｍｍ以下の場合に、絶縁電線の被覆層の厚さを０．７０ｍｍ未満、導体径が５．００ｍｍを超え７．７０ｍｍ以下の場合に、絶縁電線の被覆層の厚さを０．９０ｍｍ未満、導体径が７．７ｍｍを超え９．２０ｍｍ以下の場合に、絶縁電線の被覆層の厚さを１．００ｍｍ未満、導体径が９．２０ｍｍを超え１２．５０ｍｍ以下の場合に、絶縁電線の被覆層の厚さを１．１０ｍｍ未満、導体径が１２．５０ｍｍを超え１４．２０ｍｍ以下の場合に、絶縁電線の被覆層の厚さを１．２０ｍｍ未満、導体径が１４．２０ｍｍを超え１５．８０ｍｍ以下の場合に、絶縁電線の被覆層の厚さを１．４０ｍｍ未満、導体径が１５．８０ｍｍを超え１７．５０ｍｍ以下の場合に、絶縁電線の被覆層の厚さを１．６０ｍｍ未満、導体径が１７．５０ｍｍを超え２０．１０ｍｍ以下の場合に、絶縁電線の被覆層の厚さを１．７０ｍｍ未満、導体径が２０．１０ｍｍを超え２２．５０ｍｍ以下の場合に、絶縁電線の被覆層の厚さを１．８０ｍｍ未満、導体径が２２．５０ｍｍを超え２５．８０ｍｍ以下の場合に、絶縁電線の被覆層の厚さを２．００ｍｍ未満とすることができる。
【００３４】
更に機械的強度についてもＥＮ５０２６４の６０８１１−１−２に基づき評価し、破断伸びを１５０％以上とすることができる。
【００３５】
本発明は、上記知見に基づいてなされたものである。
【００３６】
次に、本発明の一態様を、図１を参照しながら説明する。
【００３７】
＜絶縁電線の構成＞
図１は、本発明の一実施態様である絶縁電線の長さ方向に対して垂直な断面図である。図１に示すように、本実施態様に係る絶縁電線１は、導体１１、前記導体１１の外周に難燃半導電層２０、前記難燃半導電層２０の外周に絶縁層２２、前記絶縁層２２の外周に難燃層２４が配置されていている。
【００３８】
（導体）
導体１１としては、通常用いられる金属線、例えば銅線、銅合金線の他、アルミニウム線、金線、銀線などを用いることができる。また、金属線の外周に錫やニッケルなどの金属めっきを施したものを用いてもよい。さらに、金属線を撚り合わせた集合撚り導体を用いることもできる。導体１１の断面積や外径は、絶縁電線１に求められる電気特性に応じて適宜変更することが可能であり、例えば断面積が１ｍｍ２以上１０ｍｍ２以下で、外径が１．２０ｍｍ以上２．３０ｍｍ以下のものを挙げることができる。
【００３９】
（難燃半導電層）
難燃半導電層２０は、例えば金属水酸化物を含む材料を導体１１の外周に押し出して形成される。本実施形態では、難燃半導電層２０は、体積抵抗率が５．０×１０１５（Ωｃｍ）以下、酸素指数が４０を超えるように形成されている。
【００４０】
難燃半導電層２０の酸素指数は、４０よりも大きければ特に限定されず、難燃性の観点からは大きいほど好ましい。なお、酸素指数とは、難燃性の指標であり、本実施形態では、ＪＩＳ  Ｋ７２０１−２で規定されるものである。
【００４１】
難燃半導電層２０の体積抵抗率は、５．０×１０１５（Ωｃｍ）以下であれば特に限定されず、導電性の観点からは小さいほど好ましい。なお、体積抵抗率とは、導電性の指標であり、本実施形態では、ＪＩＳ  Ｃ  ２１５１で規定されるものである。
【００４２】
難燃半導電層２０は、樹脂成分を含む難燃導電樹脂組成物によって構成され、必要に応じて導電性フィラーおよび／または難燃性フィラーを含有する。
【００４３】
難燃半導電層２０を構成する樹脂成分としては、絶縁電線１に求められる特性、例えば伸びや強度などに応じて種類を適宜変更するとよい。例えば、塩化ビニル樹脂、フッ素樹脂、ポリエチレン等のポリオレフィン樹脂やポリイミド、ポリエーテルエーテルケトン（ＰＥＥＫ）などを用いることができる。
【００４４】
塩化ビニルとしては、塩化ビニルの単独重合体（ポリ塩化ビニル）のほか、塩化ビニルと他の共重合可能なモノマーとの共重合体（例えば塩化ビニル―酢酸ビニル共重合体）およびこれらの混合物が挙げられる。塩化ビニル樹脂は必要に応じて、重合度の異なるものを２種以上ブレンドして用いても良い。
【００４５】
フッ素樹脂としては、テトラフルオロエチレン・パーフルオロアルキルビニルエーテル共重合体（ＰＦＡ）、テトラフルオロエチレン・ヘキサフルオロプロピレン共重合体（ＦＥＰ）、ポリテトラフルオロエチレン（ＰＴＦＥ）、エチレン・テトラフルオロエチレン共重合体（ＥＦＥＰ）およびエチレン・テトラフルオロエチレン共重合体（ＥＴＦＥ）等を用いることができる。これらは、１種で用いても併用しても良い。なお、上記フッ素樹脂は、少なくとも１部を架橋させることが好ましい。
【００４６】
ポリオレフィン系樹脂としては、ポリエチレン系樹脂、ポリプロピレン系樹脂などを用いることができ、特にポリエチレン系樹脂が好ましい。ポリエチレン系樹脂としては、例えば、直鎖状低密度ポリエチレン（ＬＬＤＰＥ）、低密度ポリエチレン（ＬＤＰＥ）、高密度ポリエチレン（ＨＤＰＥ）、エチレン−αオレフィン共重合体、エチレン−酢酸ビニル共重合体（ＥＶＡ）、エチレン−アクリル酸エステル共重合体、およびエチレン−プロピレン−ジエン共重合体などを用いることができる。これらの樹脂は、１種を単独で用いてもよく、２種以上を併用してもよい。難燃半導電層２０においてより高い難燃性を得る観点からは、ポリオレフィン系樹脂の中でも特にＥＶＡが好ましい。
【００４７】
高い難燃性を備えたポリマを用いる場合には、難燃剤の添加は任意であるが、ポリオレフィン樹脂を用いる場合、難燃半導電層２０の酸素指数を高くすべく難燃性フィラーを多く配合するとよく、ポリイミドやＰＥＥＫを用いる場合、これらは樹脂自体の難燃性が高いため、難燃性フィラーを配合しなくてもよい。ポリオレフィンは、ポリイミド等と比べて、成形温度が低く難燃半導電層２０の成形性に優れるだけでなく、破断伸びが大きく難燃半導電層２０の曲げ性にも優れる。
【００４８】
難燃性フィラーとしては、難燃性を有し、かつ有毒ガスを発生させないことからノンハロゲンフィラーが好ましく、例えば金属水酸化物を用いることができる。金属水酸化物は、難燃半導電層２０が加熱されて燃焼されるときに、分解して脱水し、放出した水分により難燃半導電層２０の温度を低下させ、その燃焼を抑制するものである。金属水酸化物としては、例えば、水酸化マグネシウム、水酸化アルミニウム、ハイドロサルサイト、カルシウムアルミネート水和物、水酸化カルシウム、水酸化バリウム等およびこれらにニッケルが固溶した金属水酸化物を用いることができる。これらのノンハロゲンフィラーは、１種を単独で用いてもよく、２種以上を併用してもよい。
【００４９】
難燃性フィラーの配合量は、難燃半導電層２０の酸素指数を４０よりも高くする観点から、樹脂成分１００質量部に対して１５０質量部以上２５０質量部以下であることが好ましい。配合量が１５０質量部未満であると、絶縁電線１において所望の高い難燃性を得られない可能性がある。配合量が２５０質量部を超えると、難燃半導電層２０の機械的特性が低下し、伸びが低下する可能性がある。
【００５０】
導電性フィラーとしては、例えば、カーボンブラックやカーボンナノチューブ等が挙げられ、好ましくはカーボンブラックを挙げることができる。また、カーボンブラックとしては、例えば、ファーネスブラック、チャンネルブラック、アセチレンブラック、サーマルブラック等を挙げることができ、中でもアセチレンブラックが特に好ましい。
【００５１】
また、導電性フィラーとしては、上述したように、金属水酸化物を挙げることができる。金属水酸化物としては、例えば、水酸化マグネシウム、水酸化アルミニウム、ハイドロサルサイト、カルシウムアルミネート水和物、水酸化カルシウム、水酸化バリウム等およびこれらにニッケルが固溶した金属水酸化物を用いることができる。これらのノンハロゲンフィラーは、１種を単独で用いてもよく、２種以上を併用してもよい。
【００５２】
導電性フィラーは、難燃半導電層２０の機械的特性（引張強さと破断伸びとのバランス）をコントロールする観点からシランカップリング剤、チタネート系カップリング剤、ステアリン酸等の脂肪酸、ステアリン酸塩等の脂肪酸塩、ステアリン酸カルシウム等の脂肪酸金属等によって表面処理されていることが好ましい。
【００５３】
また、難燃半導電層２０には、導電性フィラー及び難燃性フィラーを併用することに限らず、難燃性と導電性の両者の性質を有するフィラーである難燃性及び導電性フィラーを用いることができる。難燃性及び導電性フィラーとしては、例えば、樹脂成分との密着性が弱い金属水酸化物を用いることができる。このような金属水酸化物としては、例えば、脂肪酸処理された水酸化マグネシウム、脂肪酸処理された水酸化アルミニウム、ハイドロサルサイト、カルシウムアルミネート水和物、水酸化カルシウム、水酸化バリウム等およびこれらにニッケルが固溶した金属水酸化物を用いることができる。例えば、「マグシーズＮ」を用いることができる。これらのノンハロゲンフィラーは、１種を単独で用いてもよく、２種以上を併用してもよい。
【００５４】
必ずしも以下の理論に拘束されるものではないが、本発明者らは、樹脂成分との密着性が弱い金属水酸化物を用いると、金属水酸化物と樹脂との密着性が弱く、難燃半導電樹脂組成物の体積抵抗率が低下するため、難燃性フィラーとしての性質とともに、導電性フィラーとしての性質が現れるものと考えている。このように、本発明者らは、導電性フィラー及び難燃性フィラーを併用する方法に限らず、樹脂成分との密着性が弱い金属水酸化物を用いる方法によっても、ＪＩＳ  Ｋ７２０１−２で規定される酸素指数が４０を超え、体積抵抗率が５．０×１０１５（Ωｃｍ）以下である難燃半導電層を実現できることを見出した。
【００５５】
難燃半導電層２０を構成するポリマには、必要に応じて、その他の難燃剤、難燃助剤、充填剤、架橋剤、架橋助剤、可塑剤、金属キレート剤、軟化剤、補強剤、界面活性剤、安定剤、紫外線吸収剤、光安定剤、滑剤、酸化防止剤、着色剤、加工性改良剤、無機充填剤、相溶化剤、発泡剤、帯電防止剤等の添加剤を加えることも可能である。
【００５６】
難燃半導電層２０の厚さとしては、特に制限はないが、例えば０．０３ｍｍ以上０．３０ｍｍ以下を挙げることができる。なお、難燃半導電層２０は架橋されていてもよく、例えば、難燃半導電層２０を形成する樹脂組成物に架橋剤や架橋助剤を配合し、押出成形した後に架橋処理を施すこともできるし、また電子線を照射して架橋を施してもよい。
【００５７】
（絶縁層）
絶縁層２２は、体積抵抗率が１．０×１０１６（Ωｃｍ）以上である絶縁樹脂組成物からなることが好ましく、吸水量や水の拡散係数が小さくなるように構成されている。絶縁層２２は、遮水性が高く、水が浸透しにくいので、絶縁層２２より内側に位置する難燃半導電層２０への水の浸透を抑制することができる。なお、絶縁層２２は実質的にノンハロゲンフィラーを含まず難燃性に劣るが、後述の難燃層２４で被覆されている。
【００５８】
絶縁層２２を形成する材料としては、体積抵抗率が１．０×１０１６（Ωｃｍ）を超える材料であることが好ましく、体積抵抗率の上限値は特に制限は無い。１．０×１０１６（Ωｃｍ）以下であると、絶縁層２２が吸水時に絶縁抵抗が低下し、直流安定性が低下する。なお、本明細書において、体積抵抗率とは、ＪＩＳ  Ｃ  ２１５１に準拠して評価したものを示す。
【００５９】
絶縁層２２を形成する樹脂成分としては、絶縁層２２の成形加工性の観点からは樹脂が好ましく、難燃半導電層２０と同様の樹脂を用いることができる。絶縁層２２においては、ポリオレフィンがより好ましく、高密度ポリエチレンおよび／または低密度ポリエチレンを用いることができる。その中でも、吸水率を低くできること、成形性がよいこと、破断伸びが比較的大きいこと、耐油性（耐溶剤性）など他の特性にも優れていること、そして安価であることから、直鎖状低密度ポリエチレン（ＬＬＤＰＥ）が特に好ましい。
【００６０】
絶縁層２２をＬＬＤＰＥなどの樹脂から形成する場合、例えば、ＬＬＤＰＥを含む樹脂組成物を難燃半導電層２０の外周に押出成形して形成するとよい。絶縁層２２の遮水性をさらに向上させる観点からは、樹脂組成物に架橋剤や架橋助剤などを配合して架橋させ、絶縁層２２を架橋体で形成することが好ましい。架橋させることにより、樹脂の分子構造を強固にし、絶縁層２２の遮水性を向上させることができる。しかも、絶縁層２２の強度も向上できるので、絶縁層２２の厚さを薄くしても、強度を損なうことなく、遮水性を高く維持することができる。
【００６１】
絶縁層２２を形成する架橋体は、ゲル分率が４０％以上１００％以下となるように架橋されていることが好ましい。絶縁層２２は架橋体のゲル分率を高くすることにより強度および遮水性を高めることができるので、厚さを薄くすることができる。
【００６２】
絶縁層２２を架橋させる場合は、樹脂組成物に公知の架橋剤や架橋助剤を配合するとよい。架橋剤としては、例えば、有機過酸化物やシランカップリング剤などを用いることができる。架橋助剤としては、例えば、トリアリルイソシアヌレートやトリメチロールプロパントリアクリレートなどの多官能モノマーを用いることができる。これらの配合量は、特に限定されず、例えば、絶縁層２２の架橋度がゲル分率で４０％以上１００％以下となるように適宜変更するとよい。なお、架橋方法としては、架橋剤の種類に応じて、化学架橋や電子線架橋など公知の方法により行うことができる。
【００６３】
また、絶縁層２２は、樹脂成分１００質量部に対して、添加剤を５質量部以下含有することができる。好ましくは添加剤を３質量部以下、より好ましくは添加剤を１．５質量部以下含有する。
【００６４】
ここに添加剤とは、例えば、架橋剤、架橋助剤、銅害防止剤、難燃剤、難燃助剤、可塑剤、金属キレート剤、充填剤、軟化剤、補強剤、界面活性剤、安定剤、紫外線吸収剤、光安定剤、滑剤、酸化防止剤、着色剤（例えばカーボンブラック等）、加工性改良剤、無機充填剤、相溶化剤、発泡剤、帯電防止剤等の添加剤を意味する。
【００６５】
（難燃層）
難燃層２４は、例えば難燃性フィラーを含む難燃樹脂組成物を絶縁層２２の外周に押し出して形成され、酸素指数が４０を超えるように構成される。難燃層２４は、絶縁電線の表面に位置し、直流安定性には寄与しないが、難燃性に劣る絶縁層２２を被覆して絶縁電線全体としての難燃性の低下を抑制する。
【００６６】
難燃層２４は、樹脂成分を含む難燃樹脂組成物によって構成され、必要に応じて難燃性フィラーを含有する。
【００６７】
難燃層２４を構成する樹脂成分としては、絶縁電線１に求められる特性、例えば伸びや強度などに応じて種類を適宜変更するとよい。例えば、塩化ビニル樹脂、フッ素樹脂、ポリエチレン等のポリオレフィン樹脂やポリイミド、ポリエーテルエーテルケトン（ＰＥＥＫ）などを用いることができる。
【００６８】
塩化ビニルとしては、塩化ビニルの単独重合体（ポリ塩化ビニル）のほか、塩化ビニルと他の共重合可能なモノマーとの共重合体（例えば塩化ビニル―酢酸ビニル共重合体）およびこれらの混合物が挙げられる。塩化ビニル樹脂は必要に応じて、重合度の異なるものを２種以上ブレンドして用いても良い。
【００６９】
フッ素樹脂としては、テトラフルオロエチレン・パーフルオロアルキルビニルエーテル共重合体（ＰＦＡ）、テトラフルオロエチレン・ヘキサフルオロプロピレン共重合体（ＦＥＰ）、ポリテトラフルオロエチレン（ＰＴＦＥ）、エチレン・テトラフルオロエチレン共重合体（ＥＦＥＰ）およびエチレン・テトラフルオロエチレン共重合体（ＥＴＦＥ）等を用いることができる。これらは、１種で用いても併用しても良い。なお、上記フッ素樹脂は、少なくとも１部が架橋させることが好ましい。
【００７０】
ポリオレフィン樹脂としては、ポリエチレン系樹脂、ポリプロピレン系樹脂などを用いることができ、特にポリエチレン系樹脂が好ましい。ポリエチレン系樹脂としては、例えば、直鎖状低密度ポリエチレン（ＬＬＤＰＥ）、低密度ポリエチレン（ＬＤＰＥ）、高密度ポリエチレン（ＨＤＰＥ）、エチレン−αオレフィン共重合体、エチレン−酢酸ビニル共重合体（ＥＶＡ）、エチレン−アクリル酸エステル共重合体、およびエチレン−プロピレン−ジエン共重合体などを用いることができる。これらの樹脂は、１種を単独で用いてもよく、２種以上を併用してもよい。難燃半導電層２０においてより高い難燃性を得る観点からは、ポリオレフィン系樹脂の中でも特にＥＶＡが好ましい。
【００７１】
高い難燃性を備えた樹脂を用いる場合には、難燃剤の添加は任意であるが、ポリオレフィン樹脂を用いる場合、難燃層２４の酸素指数を高くすべく難燃性フィラーを多く配合するとよく、ポリイミドやＰＥＥＫを用いる場合、これらは樹脂自体の難燃性が高いため、難燃性フィラーを配合しなくてもよい。ポリオレフィンは、ポリイミド等と比べて、成形温度が低く難燃層２４の成形性に優れるだけでなく、破断伸びが大きく難燃層２４の曲げ性にも優れる。
【００７２】
難燃性フィラーとしては、難燃性を有し、かつ有毒ガスを発生させないことからノンハロゲンフィラーが好ましく、例えば金属水酸化物を用いることができる。金属水酸化物は、難燃層２４が加熱されて燃焼されるときに、分解して脱水し、放出した水分により難燃層２４の温度を低下させ、その燃焼を抑制するものである。金属水酸化物としては、例えば、水酸化マグネシウム、水酸化アルミニウム、ハイドロサルサイト、カルシウムアルミネート水和物、水酸化カルシウム、水酸化バリウム等およびこれらにニッケルが固溶した金属水酸化物を用いることができる。これらのノンハロゲンフィラーは、１種を単独で用いてもよく、２種以上を併用してもよい。
【００７３】
難燃性フィラーは、難燃層２４の機械的特性（引張強さと破断伸びとのバランス）をコントロールする観点からシランカップリング剤、チタネート系カップリング剤、ステアリン酸等の脂肪酸、ステアリン酸塩等の脂肪酸塩、ステアリン酸カルシウム等の脂肪酸金属等によって表面処理されていることが好ましい。また任意ではあるが、難燃層２４に導電性を付与する観点から、ステアリン酸等の脂肪酸、ステアリン酸塩等の脂肪酸塩、ステアリン酸カルシウム等の脂肪酸金属等によって表面処理された金属水酸化物を使用することにより、これに難燃性および導電性フィラーとしての機能を持たせ、難燃層２４を難燃半導電層として機能させることも可能である。
【００７４】
難燃性フィラーの配合量は、難燃層２４の酸素指数を４０よりも高くする観点から、樹脂成分１００質量部に対して１５０質量部以上２５０質量部以下であることが好ましい。配合量が１５０質量部未満であると、絶縁電線１において所望の高い難燃性を得られない可能性がある。配合量が２５０質量部を超えると、難燃層２４の機械的特性が低下し、伸びが低下する可能性がある。
【００７５】
また、難燃層２４は、難燃半導電層２０と同様に架橋されていてもよい。難燃層２４の架橋は、例えば、難燃層２４を形成する樹脂組成物に架橋剤や架橋助剤を配合し、押出成形した後、架橋処理を施すことで行うとよい。架橋方法は、特に限定されず、電子線を照射する等の従来公知の方法で行うことができる。尚、難燃層２４は、絶縁電線の最外層に配置されることが好ましい。
【００７６】
（被覆層の積層構造）
続いて、被覆層（難燃半導電層２０、絶縁層２２、難燃層２４）の積層構造について説明する。
【００７７】
被覆層において、難燃半導電層２０と難燃層２４のそれぞれの厚さは、特に限定されず、被覆層に求められる難燃性および直流安定性に応じて適宜変更するとよく、高い難燃性を得る観点からは、難燃半導電層２０をなるべく薄膜とした上で、難燃層２４の厚さが０．２５ｍｍ以上であることが好ましい。
【００７８】
難燃半導電層２０は、被覆層の難燃性および直流安定性に寄与するので、所望の直流安定性を得る観点からは、その厚さが少なくとも、導体１１を構成する金属線の素線径の０．５倍以上であることが好ましい。例えば、導体径が０．２０ｍｍ以下であれば、０．１０ｍｍ以上であることが好ましい。難燃半導電層２０の厚さが過度に薄いと、導体１１が複数の金属線を撚り合わせて構成されるときに金属線によって生じる導体１１の表面凹凸を十分に吸収できず、難燃半導電層２０の上に設けられる絶縁層２２の表面が凹凸に形成され、直流安定性が低下するおそれがある。そこで、難燃半導電層２０の厚さを上記範囲とすることにより、難燃半導電層２０を平坦に形成して絶縁層２２の表面凹凸を軽減することができ、直流安定性を更に高めることができる。一方、上限値については、特に限定されず、被覆層の難燃性と絶縁電線１の細径化とを考慮して適宜変更することができる。
【００７９】
被覆層において、絶縁層２２の厚さは、特に限定されないが、絶縁電線１の難燃性の観点からは例えば、０．０２ｍｍ以上０．５０ｍｍ以下であることが好ましい。
【００８０】
絶縁層２２は実質的にノンハロゲンフィラーを含まないため、絶縁電線１の難燃性を低下させるおそれがあるが、絶縁層２２の厚さを０．５０ｍｍ以下とすることにより、絶縁電線１の難燃性を損なうことなく、絶縁性を高く維持することができる。
【００８１】
難燃層２４は、絶縁層２２を被覆し、その燃焼を抑制するので、その厚さを少なくとも０．２５ｍｍ以上とすることが好ましい。一方、上限値については、特に限定されず、被覆層の難燃性と絶縁電線１の細径化とを考慮して適宜変更することができる。
【００８２】
図１に示される本発明の実施の形態に係る被覆層は、３層で構成されるが、導体１１の外周に難燃半導電層２０が複数層あってもよく、難燃半導電層２０の外周に絶縁層２２が複数層あってもよく、絶縁層２２上に難燃層２４が複数層ある多層構造であってもよい。
【００８３】
また、導体１１の外周に難燃半導電層２０、最外層に難燃層２４、その間に絶縁層２２があればよく、難燃半導電層２０と絶縁層２２の間、絶縁層２２と難燃層２４との間には別な樹脂組成物の層があっても差し支えない。例えば、各層間に接着層など他の特性を担う層を配置しても良い。
【００８４】
また、図２に示すように、難燃半導電層２０、難燃半導電層２０、難燃層２４の間に夫々に絶縁層２２を介在させて５層構造とするといったように、難燃半導電層２０および絶縁層２２をともに複数設けていても良い。
【００８５】
尚、本実施形態の絶縁電線は、特に用途を限定するものではないが、例えば、動力系ワイヤ（ＥＮ５０２６４−３−１（２００８）に記載されているＰｏｗｅｒ＆Ｃｏｎｔｒｏｌ  Ｃａｂｌｅｓに準拠した絶縁電線）として用いることができる。
【実施例】
【００８６】
次に、本発明について実施例に基づきさらに詳細に説明するが、本発明はこれらの実
施例に限定されるものではない。
【００８７】
＜実施例および比較例で用いた材料＞
・エチレン−酢酸ビニル共重合体（ＥＶＡ）：三井・デュポンポリケミカル株式会社製「エバフレックスＥＶ１７０」
・マレイン酸変性ポリマ：三井化学株式会社製「タフマーＭＨ７０２０」
・熱可塑性ポリイミド：三井化学株式会社製「オーラムＰＬ４５０Ｃ」
・シリコーン変性ポリエーテルイミド：サビック株式会社製「ＳＴＭ１５００」
・直鎖状低密度ポリエチレン（ＬＬＤＰＥ）：株式会社プライムポリマー製「エボリューＳＰ２０３０」
・難燃性フィラー（シラン処理された水酸化マグネシウム）：神島化学工業株式会社製「マグシースＳ」
・導電性フィラー（カーボン）：デンカ社製「デンカブラック」
・難燃性および導電性フィラー（脂肪酸処理された水酸化マグネシウム）：神島化学工業株式会社製「マグシーズＮ」
・混合系酸化防止剤：株式会社アデカ製「アデカスタブＡＯ−１８」
・フェノール系酸化防止剤：ＢＡＳＦ株式会社製「イルガノックス１０１０」
・カーボンブラック：旭カーボン株式会社製「アサヒサーマル」
・滑剤（ステアリン酸亜鉛）
・架橋助剤（トリメチロールプロパントリアクリレート（ＴＭＰＴ））：新中村化学工業株式会社製
＜難燃半導電樹脂組成物の準備＞（実施例用）
ＥＶＡを７５質量部と、マレイン酸変性ポリマを２５質量部と、難燃性および導電性フィラーである脂肪酸処理された水酸化マグネシウムを１５０質量部と、架橋助剤を２質量部と、混合系酸化防止剤を２質量部と、カーボンブラックを２質量部と、滑剤を１質量部とを混合して７５Ｌのワンダーニーダを用いて混練した。混練後、押出機を用いて押し出してストランドを形成し、それを水冷してカットすることで、ペレット状の難燃半導電樹脂組成物を得た。このペレットは、直径約３ｍｍ、高さ約５ｍｍの円柱形状であった。なお、難燃半導電樹脂組成物の酸素指数は４１．５であった。体積抵抗率は７．８×１０１４（Ωｃｍ）であった。
【００８８】
＜半導電樹脂組成物の準備＞（比較例用）
ＥＶＡを７５質量部と、マレイン酸変性ポリマを２５質量部と、導電性フィラー（カーボン）を５０質量部と、架橋助剤を２質量部と、混合系酸化防止剤を２質量部と、カーボンブラックを２質量部と、滑剤を１質量部とを混合して７５Ｌのワンダーニーダを用いて混練した。混練後、押出機を用いて押し出してストランドを形成し、それを水冷してカットすることで、ペレット状の半導電樹脂組成物を得た。このペレットは、直径約３ｍｍ、高さ約５ｍｍの円柱形状であった。なお、半導電樹脂組成物の酸素指数は２４．２であった。体積抵抗率は８．２×１０３（Ωｃｍ）であった。
【００８９】
＜絶縁樹脂組成物の準備＞
続いて、絶縁層を形成するための樹脂組成物として、絶縁樹脂組成物を準備した。具体的には、ＬＬＤＰＥを１００質量部と、フェノール系酸化防止剤を１質量部とをドライブレンドしてワンダーニーダを用いて混練することによって絶縁樹脂組成物を調製した。
【００９０】
＜難燃樹脂組成物の準備＞
ＥＶＡを７５質量部と、マレイン酸変性ポリマを２５質量部と、難燃性フィラーとしてシラン処理された水酸化マグネシウム（「マグシースＳ」）を１５０質量部と、架橋助剤を２質量部と、混合系酸化防止剤を２質量部と、カーボンブラックを２質量部と、滑剤を１質量部とを混合して７５Ｌのワンダーニーダを用いて混練した。混練後、押出機を用いて押し出してストランドを形成し、それを水冷してカットすることで、ペレット状の難燃樹脂組成物を得た。このペレットは、直径約３ｍｍ、高さ約５ｍｍの円柱形状であった。なお、難燃樹脂組成物の酸素指数は４５．５であった。
【００９１】
＜絶縁電線の作製＞
［実施例１］
上述の難燃半導電樹脂組成物、難燃樹脂組成物および絶縁樹脂組成物を用いて絶縁電線を作製した。具体的には、外径が１．２５ｍｍのスズめっき銅導線の外周に難燃半導電樹脂組成物、絶縁樹脂組成物および難燃樹脂組成物をそれぞれの所定の厚さで３層同時に押し出し、電子線を吸収線量が７５ｋＧｙとなるように照射することで各組成物を架橋させ、実施例１の絶縁電線を作製した。作製した絶縁電線は、導体側から順に、難燃半導電層の厚さが０．１０ｍｍ、絶縁層の厚さが０．１０ｍｍ、難燃層の厚さが０．３０ｍｍ、絶縁電線外径が２．２５ｍｍであった。被覆層の厚さが０．５０ｍｍとなった。
【００９２】
なお、各種層厚さは１ｍのサンプルを１０等分して、切断面をマクロスコープで観察・計測した平均値である。
【００９３】
また、３層同時押出は、短軸押出機を３台使用し、クロスヘッド内で合流させることにより行った。
【００９４】
＜特性評価＞
製作した絶縁電線は以下の方法で、機械的強度、直流安定性、難燃性および細径化を評価した。
【００９５】
（機械的強度）
機械的強度は、ＥＮ５０２６４の６０８１１−１−２に基づき、引張試験による破断伸びで評価した。具体的には、絶縁電線から導体を引き抜き、得られた筒状のサンプルに対して引張速度２００ｍ／ｍｉｎで引張試験を行い、破断伸びが１５０％以上であれば（○）、１５０％未満であれば（×）とした。
【００９６】
（直流安定性）
直流安定性はＥＮ５０３０５．６．７に準拠した直流安定性試験のより評価した。具体的には、絶縁電線を８５℃、３％ＮａＣｌ水溶液に浸漬させて１５００Ｖを課電し、２４０時間以上経過しても絶縁破壊しない場合を電気的に優れているとして合格（○）、２４０時間未満で絶縁破壊したら不合格（×）と評価した。
【００９７】
（難燃性）
難燃性は、ＥＮ５０２６６−２−４に基づき、垂直トレイ燃焼試験（ＶＴＦＴ）を実施した。具体的には、全長３．５ｍの電線を７本撚りの１束とし、１１束を等間隔で垂直に並べ、２０分間燃焼させた後、自己消炎後、炭化長が下端部より２．５ｍ以下を目標とした。炭化長が２．５ｍ以下であれば、合格（〇）とし、２．５ｍを超えた場合、不合格（×）とした。
【００９８】
（細径化）
ＥＮ５０２６４−３−１（２００８）のＴａｂｌｅ１−Ｇｅｎｅｒａｌ  ｄａｔａ−Ｃａｂｌｅ  ｔｙｐｅ  ０，６／１ＫＶ  ｕｎｓｈｅａｔｈｅｄに記載されているＣｏｎｄｕｃｔｏｒ  ｄｉａｍｅｔｅｒおよびＭｅａｎ  ｔｈｉｃｋｎｅｓｓ  ｏｆ  ｉｎｓｕｌａｔｉｏｎのデータと比較して、導体の外径に対する被覆層の厚さの値が大きい場合を不合格（×）、導体の外径に対する被覆層の厚さの値が小さい場合を合格（○）とした。
【００９９】
［実施例２および３］
実施例２および３では、スズめっき銅導線の外径、難燃半導電層、絶縁層、難燃層を表１に記載した厚さのものに変更した以外は、実施例１と同様にして絶縁電線を作製した。
【０１００】
実施例１〜３の特性評価結果を表１にまとめて示す。
【０１０１】
【表１】
2019087399.tif 000003
【０１０２】
実施例１〜３のいずれにおいても、十分な機械的強度、直流安定性、難燃性を有していることが確認された。
【０１０３】
また、実施例は、導体の外径が１．２５ｍｍ、被覆層の厚さが０．５０ｍｍ〜０．５８ｍｍであるのに対し、上記ＥＮ５０２６４−３−１のＴａｂｌｅ１では、導体の外径が１．２５ｍｍ、被覆層の厚さが０．６ｍｍであることから、双方の被覆層の厚さを比較すると、実施例は、導体の外径に対する被覆層の厚さの値がより小さく、細径化の点で合格（○）であった。
【０１０４】
［比較例１〜５］
比較例１〜５では半導電層として半導電樹脂組成物を用い、絶縁層、難燃層を表２に示す厚さのものに変更した以外は、実施例１と同様にして絶縁電線を作製した。
特性評価結果を表２にまとめて示す。
【０１０５】
比較例１〜３においては、機械的強度、直流安定性は合格（○）であったが、難燃性が不合格（×）となった。
【０１０６】
比較例４においては、実施例１の難燃半導電層を用いずに、絶縁層を実施例１の２倍の厚さとしたが、機械的強度および難燃性が不合格（×）となった。
【０１０７】
比較例５では、実施例１の絶縁層を用いずに、難燃層を０．４ｍｍとしたが、機械的強度および直流安定性は不合格（×）となった。
【０１０８】
【表２】
2019087399.tif 000004
【符号の説明】
【０１０９】
１  絶縁電線
１１  導体
２０  難燃半導電層
２２  絶縁層
２４  難燃層
１００  絶縁電線
１１０  導体
１２０  絶縁層
１３０  難燃層
【図１】
2019087399.tif 000005
【図２】
2019087399.tif 000006
【図３】
2019087399.tif 000007
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
導体と、前記導体の外周に配置された難燃半導電層と、前記難燃半導電層の外周に配置された絶縁層と、前記絶縁層の外周に配置された難燃層とを備えた絶縁電線であって、
前記難燃半導電層が、ＪＩＳ  Ｋ７２０１−２で規定される酸素指数が４０を超え、ＪＩＳ  Ｃ  ２１５１で規定される体積抵抗率が５．０×１０15（Ωｃｍ）以下であり、
前記絶縁層は樹脂成分を含み、実質的に難燃剤を含まない絶縁樹脂組成物からなる絶縁電線。
【請求項２】
請求項１に記載の絶縁電線において、
前記導体の径が１．２５ｍｍ以下であり、前記難燃半導電層と前記絶縁層と前記難燃層の合計の厚さが０．６ｍｍ未満である、絶縁電線。
【請求項３】
請求項１または２に記載の絶縁電線において、
前記導体の径が１．２５ｍｍを超え５．０ｍｍ以下であり、前記難燃半導電層と前記絶縁層と前記難燃層の合計の厚さが０．７ｍｍ未満である、絶縁電線。
【請求項４】
請求項１〜３のいずれか１項に記載の絶縁電線において、
前記絶縁電線が、ＥＮ５０２６６−２−４に基づき、垂直トレイ燃焼試験（ＶＴＦＴ）に合格する難燃性を有する、絶縁電線。
【請求項５】
請求項１〜４のいずれか１項に記載の絶縁電線において、
前記絶縁電線が、ＥＮ５０３０５．６．７に準拠した直流安定性試験に合格する直流安定性を有する、絶縁電線。
【請求項６】
請求項１〜５のいずれか１項に記載の絶縁電線において、
前記絶縁層が、ＪＩＳ  Ｃ  ２１５１で規定される体積抵抗率が１．０×１０16（Ωｃｍ）を超える、絶縁電線。
【請求項７】
請求項１〜６のいずれか１項に記載の絶縁電線において、
前記難燃層の酸素指数が４０を超える、絶縁電線。
【請求項８】
請求項１〜７のいずれか１項に記載の絶縁電線において、
前記難燃半導電層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【請求項９】
請求項１〜８のいずれか１項に記載の絶縁電線において、
前記難燃層が、高密度ポリエチレン、直鎖状低密度ポリエチレン、低密度ポリエチレン、エチレン−αオレフィン共重合体、エチレン−酢酸ビニル共重合体、エチレン−アクリル酸エステル共重合体、およびエチレン−プロピレン−ジエン共重合体からなる群から選択される少なくとも１種の樹脂を含む、絶縁電線。
【請求項１０】
請求項１〜９のいずれか１項に記載の絶縁電線において、
前記難燃半導電層が、樹脂成分及びノンハロゲンフィラーを含み、前記樹脂成分１００質量部に対して前記ノンハロゲンフィラーが１５０質量部以上２５０質量部以下を含有する、絶縁電線。
【請求項１１】
請求項１〜１０のいずれか１項に記載の絶縁電線において、
前記絶縁層の少なくとも１部が架橋体である、絶縁電線。
【請求項１２】
請求項１〜１１のいずれか１項に記載の絶縁電線において、
前記絶縁層を形成する樹脂組成物における樹脂成分が高密度ポリエチレンおよび／または低密度ポリエチレンからなる、絶縁電線。
【手続補正２】
【補正対象書類名】明細書
【補正対象項目名】０００７
【補正方法】変更
【補正の内容】
【０００７】
［１］導体と、前記導体の外周に配置された難燃半導電層と、前記難燃半導電層の外周に配置された絶縁層と、前記絶縁層の外周に配置された難燃層とを備えた絶縁電線であって、前記難燃半導電層が、ＪＩＳ  Ｋ７２０１−２で規定される酸素指数が４０を超え、ＪＩＳ  Ｃ  ２１５１で規定される体積抵抗率が５．０×１０15（Ωｃｍ）以下であり、前記絶縁層は樹脂成分を含み、実質的に難燃剤を含まない絶縁樹脂組成物からなる、絶縁電線。
【手続補正３】
【補正対象書類名】明細書
【補正対象項目名】００１８
【補正方法】変更
【補正の内容】
【００１８】
［１２］［１］〜［１１］のいずれか１つに記載の絶縁電線において、前記絶縁層を形成する樹脂組成物における前記樹脂成分が高密度ポリエチレンおよび／または低密度ポリエチレンからなる、絶縁電線。